(57)【要約】  織物は、第一の無捲縮横糸フィラメントの第一の層と、第二の無捲縮横糸フィラメントの第二の層とを備える。第一、二の無捲縮横糸フィラメントの連続するフィラメント対を形成するために、第一の無捲縮横糸フィラメントの各々に対して、一つの対応する第二の無捲縮横糸フィラメントが存在しており、逆もまた同様である。織物は、４つの異なる織りタイプｃ１〜ｃ４を有する捲縮縦糸フィラメントを、備える。各織りタイプは、第一の無捲縮横糸フィラメント周りで絡むこと、第一、二の無捲縮横糸フィラメント間を通ること、第二の無捲縮横糸フィラメント周りで絡むこと、および再度第一、二の無捲縮横糸フィラメント間を通ること、から成る。織物は、全てのフィラメント対の、第一の無捲縮横糸フィラメントと第二の無捲縮横糸フィラメントとの間を通る、無捲縮縦糸フィラメントを、備える。織物は、交互の態様で、第一の無捲縮横糸フィラメントおよび第二の無捲縮横糸フィラメント周りで絡む、捲縮縦糸フィラメントを有さない。当該織物は、織物に含侵された含侵１１の、せん断剥離および摩耗剥離に対する、良い耐性を有する。したがって、ベルトの上面９およびベルトの底面１０との間における、ベルトの長手方向でのせん断が生じ得る場合の適用が意図されたベルト内に、当該織物を使用することができる。【選択図】図７
2020507693.tif 000002
【特許請求の範囲】
【請求項１】
ａ）本質的に互いに平行に走っており、互いに距離Ｄだけ隔てられている、第一の無捲縮横糸フィラメント（５０１〜５０８）の第一の層（Ａ）と、
ｂ）本質的に互いに平行に走っており、互いに前記距離Ｄだけ隔てられている、第二の無捲縮横糸フィラメント（５０９〜５１６）の第二の層（Ｂ）と、
ここで、連続するフィラメント対（５０１／５０９，５０２／５１０，５０３／５１１，５０４／５１２，５０５／５１３，５０６／５１４，５０７／５１５，５０８／５１６）を形成するために、前記第一の無捲縮横糸フィラメント（５０１〜５０８）の各々に対して、一つの対応する第二の無捲縮横糸ポリエステル単フィラメント（５０９〜５１６）が存在しており、逆もまた同様であり、各当該連続するフィラメント対は、唯一のおよび昇順の整数指標Ｎで指定され、
ｃ）織りタイプｃ１〜ｃ４の一つを有する捲縮縦糸フィラメント（６１〜６４）と：
ｃ１−（Ｎ ｍｏｄ ４）＝０を満たす指標Ｎを有する全てのフィラメント対（５０２／５１０，５０６／５１４）の第一の無捲縮横糸フィラメント（５０２，５０６）周りで絡み、ここで、当該指標Ｎは、ＮＡとして指定され；（Ｎ ｍｏｄ ４）＝１を満たす指標Ｎを有する全てのフィラメント対（５０３／５１１，５０７／５１５）の、第一の無捲縮横糸フィラメント（５０３，５０７）と第二の無捲縮横糸フィラメント（５１１，５１５）との間を通り、ここで、当該指標Ｎは、ＮＢとして指定され；（Ｎ ｍｏｄ ４）＝２を満たす指標Ｎを有する全てのフィラメント対（５０４／５１２，５０８／５１６）の第二の無捲縮横糸フィラメント（５１２，５１６）周りで絡み、ここで、当該指標Ｎは、Ｎｃとして指定され；および、（Ｎ ｍｏｄ ４）＝３を満たす指標Ｎを有する全てのフィラメント対（５０１／５０９，５０５／５１３）の、第一の無捲縮横糸フィラメント（５０１，５０５）と第二の無捲縮横糸フィラメント（５０９，５１３）との間を通り、ここで、当該指標Ｎは、ＮＤとして指定され；
または、
ｃ２−前記指標ＮＡを有する全てのフィラメント対の第二の無捲縮横糸フィラメント（５１０，５１４）周りで絡み；前記指標ＮＢを有する全てのフィラメント対（５０３／５１１，５０７／５１５）の、第一の無捲縮横糸フィラメント（５０３，５０７）と第二の無捲縮横糸フィラメント（５１１，５１５）との間を通り；前記指標Ｎｃを有する全てのフィラメント対（５０４／５１２，５０８／５１６）の第一の無捲縮横糸フィラメント（５０４，５０８）周りで絡み；および、前記指標ＮＤを有する全てのフィラメント対（５０１／５０９，５０５／５１３）の、第一の無捲縮横糸フィラメントと第二の無捲縮横糸フィラメントとの間を通り；
または、
ｃ３−前記指標ＮＡを有する全てのフィラメント対（５０２／５１０，５０６／５１４）の、第一の無捲縮横糸フィラメント（５０２，５０６）と第二の無捲縮横糸フィラメント（５１０，５１４）との間を通り；前記指標ＮＢを有する全てのフィラメント対（５０３／５１１，５０７／５１５）の第一の無捲縮横糸フィラメント（５０３，５０７）周りで絡み；前記指標Ｎｃを有する全てのフィラメント対（５０４／５１２，５０８／５１６）の、第一の無捲縮横糸フィラメント（５０４，５０８）と第二の無捲縮横糸フィラメント（５１２，５１６）との間を通り；および、前記指標ＮDを有する全てのフィラメント対（５０１／５０９，５０５／５１３）の第二の無捲縮横糸フィラメント（５０９，５１３）周りで絡み； 
または、
ｃ４−前記指標ＮＡを有する全てのフィラメント対（５０２／５１０，５０６／５１４）の、第一の無捲縮横糸フィラメント（５０２，５０６）と第二の無捲縮横糸フィラメント（５１０，５１４）との間を通り；前記指標ＮＢを有する全てのフィラメント対（５０３／５１１，５０７／５１５）の第二の無捲縮横糸フィラメント（５１１，５１５）周りで絡み；前記指標Ｎｃを有する全てのフィラメント対（５０４／５１２，５０８／５１６）の、第一の無捲縮横糸フィラメント（５０４，５０８）と第二の無捲縮横糸フィラメント（５１２，５１６）との間を通り；および、前記指標ＮDを有する全てのフィラメント対（５０１／５０９，５０５／５１３）の第一の無捲縮横糸フィラメント（５０１，５０５）周りで絡み；
ｄ）全てのフィラメント対（５０１／５０９，５０２／５１０，５０３／５１１，５０４／５１２，５０５／５１３，５０６／５１４，５０７／５１５，５０８／５１６）の、第一の無捲縮横糸フィラメント（５０１〜５０８）と第二の無捲縮横糸フィラメント（５０９〜５１６）との間を通る、無捲縮縦糸フィラメント（４）とを、備え、
前記織物は、交互の態様で、第一の無捲縮横糸フィラメント（５０１〜５０８）および第二の無捲縮横糸フィラメント（５０９〜５１６）周りで絡む、捲縮縦糸フィラメントを有さない、
織物。
【請求項２】
前記第一の無捲縮横糸フィラメント（５０１〜５０８）および前記第二の無捲縮横糸フィラメント（５０９〜５１６）は、ポリエステル単フィラメントである、
請求項１に記載の織物。
【請求項３】
請求項１で定義された織りタイプｃ１（６１）および織りタイプｃ２（６２）の前記捲縮縦糸フィラメントは、常に対で存在しており、かつ互いに直隣接しており、
請求項１で定義された織りタイプｃ３（６３）および織りタイプｃ４（６４）の前記捲縮縦糸フィラメントは、常に対で存在しており、かつ互いに直隣接している、
請求項１または請求項２に記載の織物。
【請求項４】
捲縮縦糸フィラメントｃ）（６１〜６４）と、無捲縮縦糸フィラメントｄ）（４）とを、４：１〜１２：１の数値比率で、備える、
請求項１乃至請求項３の何れか１項に記載の織物。
【請求項５】
前記捲縮縦糸フィラメントｃ）（６１，６２，６３，６４）と前記無捲縮縦糸フィラメントｄ）（４）とが、横糸方向において、繰り返し単位で配置されており、
当該繰り返し単位において、上記織りタイプｃ１（６１），ｃ２（６２），ｃ３（６３），ｃ４（６４）の前記無捲縮縦糸フィラメントｄ）（４）および前記捲縮縦糸フィラメントが、横糸方向に配置される順序は、常に同じである、
請求項１乃至請求項４の何れか１項に記載の織物。
【請求項６】
第一の無捲縮横糸フィラメントａ）（５０１〜５０８）、第二の無捲縮横糸フィラメントｂ）（５０９〜５１６）、捲縮縦糸フィラメントｃ）（６１〜６４）、および無捲縮縦糸フィラメントｄ）（４）から成る、
請求項１乃至請求項５の何れか１項に記載の織物。
【請求項７】
ｅ）請求項１で定義された織りタイプｃ１、ｃ２、ｃ３、またはｃ４を有する、捲縮の帯電防止フィラメントを、さらに備える、
請求項１乃至請求項５の何れか１項に記載の織物。
【請求項８】
全ての捲縮の帯電防止フィラメントは、同じ織りタイプを有する、
請求項７に記載の織物。
【請求項９】
第一の無捲縮横糸フィラメントａ）（５０１〜５０８）、第二の無捲縮横糸フィラメントｂ）（５０９〜５１６）、捲縮縦糸フィラメントｃ）（６１〜６４）、無捲縮縦糸フィラメントｄ）（４）、および捲縮の帯電防止フィラメントから成る、
請求項８に記載の織物。
【請求項１０】
前記捲縮縦糸フィラメントｃ）（６１〜６４）、前記無捲縮縦糸フィラメントｄ）（４）、および前記捲縮の帯電防止フィラメントは、横糸方向において、繰り返し単位で配置されており、
当該繰り返し単位において、無捲縮縦糸フィラメントｄ）（４）、織りタイプｃ１（６１），ｃ２（６２），ｃ３（６３），ｃ４（６４）の捲縮縦糸フィラメント、および帯電防止フィラメントが、横糸方向に配置される順序は、常に同じである、
請求項８または請求項９に記載の織物。
【請求項１１】
ｅ）本質的に互いに平行に走っており、互いに前記距離Ｄだけ隔てられている、無捲縮の第三の横糸フィラメント（５１７〜５２４）の第三の層（Ｃ）と、
ここで、連続する更なるフィラメント対（５０９／５１７，５１０／５１８，５１１／５１９，５１２／５２０，５１３／５２１，５１４／５２２，５１５／５２３，５１６／５２４）を形成するために、前記第二の無捲縮横糸フィラメント（５０９〜５１７）の各々に対して、一つの対応する無捲縮の第三の横糸フィラメント（５１７〜５２４）が存在しており、逆もまた同様であり、所定の第二の無捲縮横糸フィラメント（５０９，５１０，５１１，５１２，５１３，５１４，５１５，５１６，５１７）を有する前記連続するフィラメント対のように、各連続する更なるフィラメント対は、前記同じ指標Ｎで指定される、前記同じ第二の無捲縮横糸フィラメント（５０９，５１０，５１１，５１２，５１３，５１４，５１５，５１６,５１７）を有し、
ｆ）「第一の無捲縮横糸フィラメント」に対する如何なる言及は、「第二の無捲縮横糸フィラメント」に対する言及により置換され、「第二の無捲縮横糸フィラメント」に対する如何なる言及は、「無捲縮の第三の横糸フィラメント」に対する言及により置換される、という条件で、請求項１で定義された前記織りタイプｃ１〜ｃ４の一つを有する、捲縮の更なる縦糸フィラメント（７１〜７４）と、
ｅ）全ての更なるフィラメント対（５０９／５１７，５１０／５１８，５１１／５１９，５１２／５２０，５１３／５２１，５１４／５２２，５１５／５２３，５１６／５２４）の、第二の無捲縮横糸フィラメント（５０９〜５１６）と第三の無捲縮横糸フィラメント（５１７〜５２４）との間を通る、無捲縮の更なる縦糸フィラメント（８）とを、さらに備え、
前記織物は、繰り返し単位で、前記無捲縮の更なる縦糸フィラメントｅ）（８）および前記捲縮の更なる縦糸フィラメントｆ）（７１〜７４）を、有し、
当該繰り返し単位において、無捲縮の更なる縦糸フィラメントｅ）（８）および織りタイプｃ１（７１）、ｃ２（７２）、ｃ３（７３）、ｃ４（７４）の捲縮の更なる縦糸フィラメントは、前記無捲縮縦糸フィラメントｄ）（４）および織りタイプｃ１（６１），ｃ２（６２），ｃ３（６３），ｃ４（６４）の捲縮縦糸フィラメントと、同じ順序で配置されている、
請求項６に記載の織物。
【請求項１２】
前記第一の無捲縮横糸フィラメント（５０１〜５０８）および前記第二の無捲縮横糸フィラメント（５０９〜５１６）、およびもし存在するなら、前記第三の無捲縮横糸フィラメント（５１７〜５２４）は、０．０５〜２ｍｍの範囲、好ましくは０．２５〜０．４５ｍｍの範囲である直径を有する、単フィラメントである、
請求項１乃至請求項１０の何れか１項に記載の織物。
【請求項１３】
上面（９）および底面（１０）を有するベルトであって、
前記ベルトは、
請求項１乃至請求項１１の何れか１項に記載の織物を備え、
前記織物は、
当該織物に含まれる如何なる縦糸フィラメント（４、８、６１〜６４、７１〜７４）が、前記ベルトの長手方向に移動するように、方向づけされ、
前記織物は、
エラストマー、熱可塑性物質、または熱可塑性エラストマーの含侵（１１）により、含侵される、
ベルト。
【請求項１４】
前記含侵（１１）は、熱可塑性エラストマーを有する、
請求項１３に記載のベルト。
【請求項１５】
前記熱可塑性エラストマーは、ＴＰＵである、
請求項１４に記載のベルト。
【請求項１６】
搬送適用における、請求項１３乃至請求項１５の何れか１項に記載のベルトの使用であって、
前記ベルトの上面（９）および底面（１０）との間における、前記ベルトの長手方向における、せん断が生じる、または生じることが予期される、
ベルトの使用。
【発明の詳細な説明】
【技術分野】
【０００１】
本出願は、織物を含むコンベアベルトおよび、せん断応力がベルトに印加される場合における当該コンベアベルトの使用に関する。
【背景技術】
【０００２】
コンベアベルトは、一般的に、ベース織物と、当該ベース織物に固着している上層とからなる。上層は、ゴム製、エラストマー製、熱可塑性物質製、および熱硬化性の材料製であってもよい。上層は、一般的にポリエステル製またはアラミド製であるベース織物に、化学的にまたは物理的に取り付けられる。コンベア適用の範囲内において正常に機能するために、コンベアベルトは、高い柔軟性を有する必要がある。オープンエンドの溶接による端部結合の緩和のために、当該端部結合の際に、熱溶融性接着剤として働くことができ、エンドレスベルトとするために溶接可能／接合可能である上層は、熱可塑性物質または熱可塑性エラストマーからなることが、望ましい。せん断のような、様々な処理および環境条件下において、外部／内部の長手の、横の、および表面の伸長／伸縮を受ける一方で、ベルトの設計は、固形物に対する摩擦抵抗を有し、液体、溶剤、オイル、および多種多様な他の化学薬品に対して抵抗することができなければならない。様々な処理および環境条件は、寸法安定性の優れた程度を同時に維持する一方で、複数の繰り返しのインパクトを伴う。そのような作用力は、相互作用接着（埋め込まれまたはラミネート加工され、より弱い、織物とポリマーとの間の接着力）を害しうる。
【０００３】
ＤＥ２２３４９１５は、二つの個別の織物を有するコンベアベルトを開示し、各織物は、無捲縮横糸フィラメントの第一および二の層と、第二の捲縮縦糸フィラメントを有する。第二の捲縮縦糸フィラメントは、第一の層の無捲縮横糸フィラメント上を通り、それから、第一および二の層の無捲縮横糸フィラメント間を通り、それから、第二の層の無捲縮横糸フィラメント下を通り、それから、第一および二の層の無捲縮横糸フィラメント間を通る。二つの織物のいずれも、第一および二の層の無捲縮横糸フィラメント間を通る、無捲縮縦糸フィラメントを有さない。この刊行物は、ベルトの伸長を減少すること、および
横剛性または横の硬さ（Quersteifigkeit）を向上することを、目的とする。
【０００４】
ＵＳ４８７７１２６Ａは、コンベアベルトを開示している。ここで、織物は、無捲縮横糸フィラメントの第一および二の層を有する；交互の態様で、第一の層の無捲縮横糸フィラメント上および第二の層の無捲縮横糸フィラメント下を通る第一の捲縮縦糸フィラメントと、ＤＥ２２３４９１５に対して上述されたようなタイプの第二の捲縮縦糸フィラメントとの両方。しかしながら、この織物は、第一および二の層の無捲縮横糸フィラメント間を通る、無捲縮縦糸フィラメントを有さない。
【０００５】
ＧＢ２１０１６４３は、無捲縮横糸フィラメントの第一、二、および三の層を有する、ベルト織物を開示している；必ずしも交互の態様でなく、第一の層の無捲縮横糸フィラメント上および第二の層の無捲縮横糸フィラメント下を通る、または、必ずしも交互の態様でなく、第二の層の無捲縮横糸フィラメント上および第三の層の無捲縮横糸フィラメント下を通る、捲縮縦糸フィラメント；および、無捲縮横糸フィラメントの、第一および二の層間または第二および三の層間を通る、無捲縮縦糸フィラメント。しかしながら、当該織物は、ＤＥ２２３４９１５に対して上記されたタイプの如何なる第二の捲縮縦糸フィラメントを、含まない。織物の片方または両方上で、および望まれるなら端部に沿って、エラストマー材料により、当該ベルト織物は、最初に浸透され、その後覆われる。
【０００６】
ＧＢ１２７３５２８は、無捲縮横糸フィラメントの第一、二、および三の層を有する織物を開示する；交互の態様で、第一の層の無捲縮横糸フィラメント上および第二の層の無捲縮横糸フィラメント下を通る、または、交互の態様で、第二の層の無捲縮横糸フィラメント上および第三の層の無捲縮横糸フィラメント下を通る、捲縮縦糸フィラメント；および、無捲縮横糸フィラメントの、第一および二の層間または第二および三の層間を通る、無捲縮縦糸フィラメント。しかしながら、当該織物は、ＤＥ２２３４９１５に対して上記されたタイプの如何なる第二の捲縮縦糸フィラメントを、含まない。当該織物は、好ましくは、たとえばゴムまたはＰＶＣのような、加硫可能または熱可塑性のエラストマー材料により、浸透される。
【０００７】
四つ全ての上述した文献は、ベルトの長手方向におけるせん断応力下における、ベルトの振る舞いに関しては、何も記載されていない。
【発明の概要】
【０００８】
本発明は、せん断応力印加下における使用の観点で、改良されたコンベアベルトを提供することを、目的とする。
【０００９】
本発明は、織物を提供し、
ａ）本質的に互いに平行に走っており、互いに距離Ｄだけ隔てられている、第一の無捲縮横糸フィラメントの第一の層（Ａ）と、
ｂ）本質的に互いに平行に走っており、互いに前記距離Ｄだけ隔てられている、第二の無捲縮横糸フィラメントの第二の層（Ｂ）と、
ここで、連続するフィラメント対を形成するために、前記第一の無捲縮横糸フィラメントの各々に対して、一つの対応する第二の無捲縮横糸ポリエステル単フィラメントが存在しており、逆もまた同様であり、各当該連続するフィラメント対は、唯一のおよび昇順の整数指標Ｎで指定され、
ｃ）織りタイプｃ１〜ｃ４の一つを有する捲縮縦糸フィラメントと：
ｃ１−（Ｎ ｍｏｄ ４）＝０を満たす指標Ｎを有する全てのフィラメント対の第一の無捲縮横糸フィラメント周りで絡み、ここで、当該指標Ｎは、ＮＡとして指定され；（Ｎ ｍｏｄ ４）＝１を満たす指標Ｎを有する全てのフィラメント対の、第一の無捲縮横糸フィラメントと第二の無捲縮横糸フィラメントとの間を通り、ここで、当該指標Ｎは、ＮＢとして指定され；（Ｎ ｍｏｄ ４）＝２を満たす指標Ｎを有する全てのフィラメント対の第二の無捲縮横糸フィラメント周りで絡み、ここで、当該指標Ｎは、Ｎｃとして指定され；および、（Ｎ ｍｏｄ ４）＝３を満たす指標Ｎを有する全てのフィラメント対の、第一の無捲縮横糸フィラメントと第二の無捲縮横糸フィラメントとの間を通り、ここで、当該指標Ｎは、ＮＤとして指定され；
または、
ｃ２−前記指標ＮＡを有する全てのフィラメント対の第二の無捲縮横糸フィラメント周りで絡み；前記指標ＮＢを有する全てのフィラメント対の、第一の無捲縮横糸フィラメントと第二の無捲縮横糸フィラメントとの間を通り；前記指標Ｎｃを有する全てのフィラメント対の第一の無捲縮横糸フィラメント周りで絡み；および、前記指標ＮＤを有する全てのフィラメント対の、第一の無捲縮横糸フィラメントと第二の無捲縮横糸フィラメントとの間を通り；
または、
ｃ３−前記指標ＮＡを有する全てのフィラメント対の、第一の無捲縮横糸フィラメントと第二の無捲縮横糸フィラメントとの間を通り；前記指標ＮＢを有する全てのフィラメント対の第一の無捲縮横糸フィラメント周りで絡み；前記指標Ｎｃを有する全てのフィラメント対の、第一の無捲縮横糸フィラメントと第二の無捲縮横糸フィラメントとの間を通り；および、前記指標ＮDを有する全てのフィラメント対の第二の無捲縮横糸フィラメント周りで絡み； 
または、
ｃ４−前記指標ＮＡを有する全てのフィラメント対の、第一の無捲縮横糸フィラメントと第二の無捲縮横糸フィラメントとの間を通り；前記指標ＮＢを有する全てのフィラメント対の第二の無捲縮横糸フィラメント周りで絡み；前記指標Ｎｃを有する全てのフィラメント対の、第一の無捲縮横糸フィラメントと第二の無捲縮横糸フィラメントとの間を通り；および、前記指標ＮDを有する全てのフィラメント対の第一の無捲縮横糸フィラメント周りで絡み；
ｄ）全てのフィラメント対の、第一の無捲縮横糸フィラメントと第二の無捲縮横糸フィラメントとの間を通る、無捲縮縦糸フィラメントとを、備え、
前記織物は、交互の態様で、第一の無捲縮横糸フィラメントおよび第二の無捲縮横糸フィラメント周りで絡む、捲縮縦糸フィラメントを有さない。
【００１０】
好ましい織物の実施の形態は、下記の説明および従属クレームによる。
【００１１】
さらに、本発明は、ベルトの上面とベルトの底面との間で、せん断応力が生じ得る場合における、当該織物を含むベルトおよび当該ベルトの適用を、提供する。
【図面の簡単な説明】
【００１２】
【図１】ＧＢ１２７３５２８の織物の略図であり断面図である。
【図２】ＧＢ１２７３５２８の織物の略図であり上面図である。
【図３】ＧＢ１２７３５２８の織物の略図であり断面図であるが、無捲縮条件（図３の上）下または２０°せん断（図３の下）下での、唯一の捲縮縦糸フィラメントを含む。
【図４】本発明の織物の略図であり断面図である。
【図５】本発明の織物の略図であり上面図である。
【図６】本発明の織物の略図であり断面図であるが、無捲縮条件（図６の上）下または２０°せん断（図６の下）下での、唯一の捲縮縦糸フィラメントを含む。
【図７】図４の織物を有する本発明のベルトの断面図である。
【図８】摩耗条件下における、層間剥離に対するテストのための試験機構を、示す図である。
【図９】せん断応力下における、層間剥離に対するテストのための試験機構を、示す図である。
【発明を実施するための形態】
【００１３】
当該開発は、複数層に編まれ結合された一方向性補強多層ポリエステル織物要素へと直接入り込む熱可塑性高分子マトリックスを使用することを意図し、埋め込まれ、絡めたポリマー／繊維マトリックスを形成するために、十分に浸透された、熱可塑性ポリマー（好ましくはＴＰＵ）の物理的絡み合いを提供する。層剥離を最小限にする当該絡み合いは、ポリママトリックスの結合／接合特徴および製品のイングレス（ingress）／コミネーション（commination）問題に対する耐性を向上し、また、良好なインテグラルおよびディメンジョナルを柔軟に提供する一方で、良好な摩耗特性を通して、ベルトのパフォーマンスおよびサービス寿命を、一般的に向上する。
【００１４】
本発明に係る織物は、最も近い従来技術の一つであると考えられるＧＢ１２７３５２８の図１の織物に渡るせん断集中適用において、利点を有し、これは、図１−６を参照して、詳細に説明される。
【００１５】
図１（断面図）および図２（上面図）は、ＧＢ１２７３５２８の図１の上記従来技術の織物を示す。当該織りは、中心の無捲縮縦糸フィラメント（符号１により指定されたもの）、無捲縮横糸フィラメント（図１の断面図で示されており、符号２０１−２１６で指定されたもの）、および捲縮縦糸フィラメント（符号３１および３２で指定されたより上のもの）を、有する。隣接する無捲縮横糸フィラメント（たとえば、２１２，２１３）の中心は、距離Ｄだけ織物の縦方向において、間隔があけられている。ここで、図３に示すように、距離Ｄは、縦方向における織りのハーフピッチ距離Ｌに、等しい。縦方向において隣接する無捲縮横糸フィラメントは、対応するペア（たとえば、２０８／２１６）において、釣り合わされている。ペア内における無捲縮横糸フィラメントの中心は、縦距離Ｈだけ、無捲縮状態で、隔てられている。捲縮縦糸フィラメント３１，３２は、第一の無捲縮横糸フィラメント５０１，５０２，５０３，５０４，５０５，５０６，５０７，５０８および第二の無捲縮横糸フィラメント５０９，５１０，５１１，５１２，５１３，５１４，５１５，５１６の周りに、交互の態様で、絡み合わせっている。
【００１６】
図３は、図１および２の捲縮縦糸フィラメント３１の側面図であり、せん断がない時点（図３の上部）および２０°せん断時点（図３の下部）である。左から右へと織物の縦糸方向において見たとき、当該フィラメント３１は、降下フィラメント部（符号３１１で示されたもの）および上昇フィラメント部（符号３１２で示されたもの）を、有する。織物が、２０°だけ右へとせん断されたとき（図３の下部）、捲縮縦糸フィラメント３１の上昇フィラメント部３１２には、引張応力がかかる。捲縮縦糸フィラメント３１が、合理的な引っ張り強さであると仮定するなら、このとき、当該引張応力下において、上昇フィラメント部３１２は、著しく伸長しない。無捲縮縦糸フィラメント１は、高い引っ張り強さを有しており（ＧＢ１２７３５２８は、強度を付与するものとして、これらの中心無捲縮縦糸フィラメントを指定している）、如何なる引張応力下において、著しく伸長することもない。このことは、図３に示すように、織物のせん断されていない状態およびせん断された状態の両方において、織物全体のハーフピッチＬおよび上昇フィラメント部３１２の長さＷが、本質的に一定に維持される、ということを意味する。しかしながら、捲縮縦糸フィラメント３１の下降フィラメント部３１１は、織物が２０°だけせん断されたとき、圧縮応力がかかる。下降フィラメント部３１１の推定されるこのような圧縮応力に対する反応は、縦軸から外側への膨らみ（単フィラメントのため）、または、含まれる個々のフィラメントのけば立ち（複フィラメントのため）、または、複フィラメントの膨張である。下降フィラメント部３１１の当該推定される圧縮応力に対する反応は、これらの下降フィラメント部３１１に付着している含浸の可能性のある剥離、よって縦糸フィラメント３１に対して付着しているそのような含侵（impregnation）の剥離が、主な理由であると考えられる。下降フィラメント部３１１の当該推定される圧縮応力に対する反応は、図３において適切に示すことができない。しかし、図３は、V（非せん断状態）からV'（せん断状態）への、下降フィラメント部３１１の長さの短縮の概要を示している。
【００１７】
下降フィラメント部３１１の当該短くなった長さV'の概要は、せん断角、フィラメント直径、およびフィラメント間距離に基づいて、正確に計算でき、ＬおよびＷが一定であるという仮定において、次のようになる：
2020507693.tif 000003
ここで、Ｗは、上昇フィラメント部３１２の長さ（非せん断状態およびせん断状態で等しく、さらに、非せん断状態において、下降フィラメント部３１１の長さＶに等しい）であり、当該Ｗは、次のように計算できる：
2020507693.tif 000004
ここで、ＬおよびＨは、上記のように定義され；Ｘは、無捲縮横糸フィラメント２０１〜２１６の直径であり；Ｙは、捲縮縦糸フィラメント３１の直径であり、δは、せん断角である。
【００１８】
意味のあるせん断角δに対して、ｓｉｎ（δ）は、ゼロ以上である。さらに、ＬおよびＨは、常にゼロより大きいので、従って常に、
2020507693.tif 000005
である。これは、（１）におけるカッコ内の項が、常にゼロより小さい、ということを意味している。ゼロよりも大きい、意味のあるせん断角δで、（１）により計算されるＶ’は、したがって、（１）において現れるＷよりも常に小さい。ＷはＶに等しいので、非せん断状態での下降フィラメント部３１１の長さは次のようになる、つまり、ゼロより大きい意味のあるせん断角δに対して、比（Ｖ’：Ｖ）は、１よりも小さい。図１〜３の例である実施の形態において、Ｌ＝Ｈ＝１５ｕｎｉｔｓ、Ｘ＝４．３５ｕｎｉｔｓ、Ｙ＝４．３５ｕｎｉｔｓ、およびδ＝２０°であり、上記各式により次のものが得られる：Ｗ＝Ｖ＝１９．３５ｕｎｉｔｓ、Ｖ’＝１２．４２ｕｎｉｔｓ、およびＶ’：Ｖ（＝Ｖ’：Ｗ）＝０．６４２。これは、３５．８％の２０°せん断での、下降フィラメント部３１１の図示された短くなっているものに、対応する。これは、縦軸からの外方向への著しい膨らみを表しており（もし、捲縮縦糸フィラメント３１が単フィラメントなら）、または著しいけば立ちや膨張を表しており（もし、捲縮縦糸フィラメント３１が複フィラメントなら）、よって、これらの捲縮縦糸フィラメント３１に対して付着している含侵がせん断下で剥離する、著しい傾向を示す。
【００１９】
上記考察は、図１，２において示されている捲縮縦糸フィラメント３１に対して、特になされたものであるが、捲縮縦糸フィラメントは全て、無捲縮横糸フィラメントとの同じ交互の絡まりを有するので、ここで示される他のあらゆる捲縮縦糸フィラメントに対しても適用できる。
【００２０】
しかしながら、所定のＨおよびδで、（１）で表れている項
2020507693.tif 000006
は、ハーフピッチＬの増加と共に、ゼロにより近づく。これは、ハーフピッチＬの増加に対して、所定のＨ，Ｘ，Ｙ，δで（１）により計算されるＶ’は、（１）で表れるＷにより近づく、ということを意味する。したがって、Ｖ’：Ｖの比（＝Ｖ’：Ｗ）は、ハーフピッチＬの増加と共に、１（ｕｎｉｔｙ）により近づく。
【００２１】
図４（断面図）および図５（上面図）は、ここでの発明の織物の例を示す。当該織物は、無捲縮縦糸フィラメント４、符号５０１〜５０８および符号５０９〜５１６により各々指定されている、第一の無捲縮および第二の横糸フィラメント（図４の断面図に示されている）、捲縮縦糸フィラメント６１〜６４をも有する。連続するフィラメント対５０１／５０９，５０２／５１０，５０３／５１１，５０４／５１２，５０５／５１３，５０６／５１４，５０７／５１５，５０８／５１６を形成するために、第一の無捲縮横糸フィラメント５０１，５０２，５０３，５０４，５０５，５０６，５０７，５０８の各々に対して、それぞれ、対応する、第二の無捲縮横糸フィラメント５０９，５１０，５１１，５１２，５１３，５１４，５１５，５１６が存在する（逆の場合も同じ）。これらの連続する対の各々は、たとえば次の表１に従って、整数指標により明示できる：
表１
2020507693.tif 000007
指標Ｎが、横糸方向における連続するフィラメント対の順番とともに増加すると仮定すると、連続するフィラメント対の各々に対して割当てられた指標Ｎは、任意である。指標Ｎは、ＮｍｉｎからＮｍａｘの範囲内であり得る。ここで、Ｎｍｉｎは、問題となる織物の見本の第一のフィラメント対に対して典型的に割当てられる最も低い可能性のある指標であり、Ｎｍａｘは、問題となる織物の見本の最後のフィラメント対に対して典型的に割当てられる最も高い可能性のある指標である。所定の指標Ｎが割り当てられようかなかろうが、上記表１により明らかなように、指定ＮＡ、ＮＢ、Ｎｃ、またはＮＤが、Ｎで実施されるモジュロ４演算の結果に依存する。ここで用いられるように、モジュロ４演算（Ｎ  ｍｏｄ  ４）は、４までのＮの、いわゆる「ユークリッド整数除算」により得られる余りである。
【００２２】
フィラメント対の上記指標ＮＡ〜ＮＤに依存性している、捲縮縦糸フィラメント６１〜６４の織りタイプは、次の表２のようになる：
表２
2020507693.tif 000008
【００２３】
すなわち、ｃ１からｃ４、ｃ２、ｃ３へと変わるとき、第一の無捲縮横糸フィラメント周りで絡まる、第一および二の無捲縮横糸フィラメント間を通る、第二の無捲縮横糸フィラメント周りで絡まる、および第一および二の無捲縮横糸フィラメント間を通ることが、指標ＮＡ、ＮＢ、Ｎｃ、およびＮＤに渡って、周期的に順序が変わる、という点においてのみ、上記織りタイプｃ１，ｃ４，ｃ２，ｃ３は相違する。
【００２４】
図６は、せん断がないとき（図６の上部）および試みられた２０°せん断のとき（図６の下部）の、図４，５の発明となる織物の捲縮縦糸フィラメント６１の側面図である。
【００２５】
図１〜３の織物と類似的に、当該捲縮縦糸フィラメント６１は、長さＶの下降フィラメント部（符号６１１で示されているもの）および長さＷの上昇フィラメント部（符号６１２で示されているもの）を、有する。ここで、非せん断状態で、Ｗ＝Ｖである。ここでまた、仮に、織物がせん断されたなら、上昇フィラメント部６１２は、引張応力を受ける。図１〜３の織物におけるように、仮に、無捲縮縦糸フィラメント４および捲縮縦糸フィラメント６１〜６４が、合理的な引っ張り強さを有すると仮定されるなら、上昇フィラメント部６１２のハーフピッチＬおよび長さＷは、非せん断およびせん断状態で、変化しないと想定され得る。また、図１〜３の織物におけるものと類似して、せん断下のときに、降下フィラメント部６１１は、圧縮応力を受け、長さＶ’は、当該圧縮応力下で、より短くなる。当該長さＶ’は、また、上式（１）により計算でき、ここで含まれるＷが、また、上式（２）により計算できる。Ｖ’の短縮は、また、降下フィラメント部６１１の膨張またはけば立ちを示し、よって、せん断応力下において、含侵が剥離する傾向を示す。
【００２６】
しかしながら、図１〜３の織物とは異なり、図４〜６の織物においては、縦糸方向での織りのハーフピッチＬは、隣接する無捲縮横糸フィラメントの中心間での距離Ｄに等しくなく、距離Ｄの約２倍である。これは、発明である織物において、第一および二の無捲縮フィラメント間の捲縮縦糸フィラメント６１−６４の通りを許す、余分なフィラメント対が、常に存在するからである。よって、発明である織物におけるハーフピッチＬは、一般的により長く、他の同一の特徴下における図１〜３の織物のハーフピッチＬの典型的には約２倍である。
【００２７】
ハーフピッチＬの増加を伴う式（１）の振る舞いに対する上記説明と一致して、他の同一のパラメータＨ，Ｘ，およびＹ（および、よってＷ）での所定のせん断角δで、Ｖ’の短縮は、図１〜３の織物による場合よりも、図４，５の織物により、より小さく表され、Ｖ’：Ｖの比（＝Ｖ’：Ｗ）は、図１〜３の織物による場合よりも、一般的に１（ｕｎｉｔｙ）により近づく、ということが、予期することができる。図４〜６の例である実施の形態において、Ｌ＝３０ｕｎｉｔｓ、Ｈ＝１５ｕｎｉｔｓ、Ｘ＝４．３５、Ｙ＝４．３５ｕｎｉｔｓ、およびδ＝２０°の場合で、上式により、Ｗ＝Ｖ＝３２．３９ｕｎｉｔｓ、Ｖ’＝２６．２９ｕｎｉｔｓ、およびＶ’：Ｖ（＝Ｖ：Ｗ）＝０．８３１を、得る。
【００２８】
これは、たった１６．９％の試みられた２０°せん断での、降下フィラメント部６１１の短縮に相当する。当該短縮は、２０°せん断での図１〜３の織物に対して観測される短縮である上述した３５．８％よりも、かなり小さい。図３の降下フィラメント部３１１の短縮に対する、図６の降下フィラメント部６１１のより小さく表された短縮により、図６の降下フィラメント部６１１は、図３の降下フィラメント部３１１のように、実際に、強く、外側に膨れたり、膨張したり、けば立ったりすることがない、ということを予期することができる。
【００２９】
したがって、図１〜３の織物が、降下フィラメント部３１１に対して、同じせん断下において有する傾向と比較して、せん断下における図４〜６の織物の降下フィラメント部６１１に付着する含侵を剥離する傾向は、より小さい、ということを予期することが最初に可能である。
【００３０】
さらに、図４〜６の織物において、第一および二の無捲縮フィラメント間の捲縮縦糸フィラメント（たとえば、図６の６１）の通りを許す、言及された余分なフィラメント対（たとえば、図６の５０３／５１１または５０８／５１６）が存在する。織物のせん断された状態での当該フィラメント対における、第一の無捲縮横糸フィラメント（たとえば、図６の５０３または５０８）および第二の無捲縮横糸フィラメント（たとえば、図６の５１１または５１６）の中心間の距離Ｈ’を計算するための式は、
2020507693.tif 000009
である。ここで、Ｈ，Ｌおよびδは、上記で定義した通りである。ＬおよびＨは、常にゼロよりも大きいので、さらに意味のあるせん断角δに対して、ｓｉｎ（δ）は、ゼロ以上であるので、式（３）により計算されるＨ’は、ハーフピッチＬの増加と共に、より小さくなる。せん断角δがゼロであるとき、式（３）によるＨ’はＨに等しく、δがゼロより大きいとき、Ｈよりも小さくなる。
【００３１】
したがって、上式（３）の振る舞いにより、せん断角δの増加と共にＨ’がより小さくなるために、上記余分なフィラメント対（たとえば、図６の５０３／５１１）は、降下フィラメント部６１１を縦方向に圧縮し始め、これが、上記外方向への膨らみ、膨張またはけば立ちを部分的に妨げ、よって、降下フィラメント部６１１に付着する含侵の剥離をさらに妨げる、ということを予期することが２番目に可能である。
【００３２】
したがって、後者において、ハーフピッチＬが、距離Ｄに等しい一方で、前者の織物において、ハーフピッチＬは、隣接する無捲縮横糸フィラメント間の距離Ｄの約２倍であるので、上式（３）の振る舞いにより、ハーフピッチＬの増加と共にＨ’がゼロに向かうため、距離Ｈ’の縮小は、図１〜３の織物よりも、図４〜６の織物において、より大きく表される、ということを予期することが２番目に可能である。したがって、圧縮される（より大きく表されたＨ’の縮小）という前者のより強い傾向のために、図４〜６の織物は、図１〜３の織物ほど、強くせん断されることができない、ということが予期できる。捲縮縦糸フィラメント６１および無捲縮縦糸フィラメント４による、無捲縮横糸フィラメント５０１〜５１６のグラフィカルなオーバラップを考慮して、図４〜６の織物は、２０°へのせん断に抵抗するということを、図６の下部に表されているものは実際に予期している。これに対して、図１〜３の織物は、如何なるフィラメントのグラフィカルなオーバラップなしに、せん断され得る。
【００３３】
上記考察は、図４，５において現れている捲縮縦糸フィラメント６１に対して特になされているが、ここで示された他の捲縮縦糸フィラメント６２，６３，６４の何れにおいても適用できる。これは、すべてが捲縮縦糸フィラメント６１と同じ織りのタイプを有しているからである。
【００３４】
前述を考慮して、ベルトに含まれ、浸透されるとき、類似的に浸透されたベルトにおいて、図４〜６の織物は、図１〜３の織物よりも、含侵の剥離をはぎ取る傾向がより小さいことが予期される。せん断応力下における剥離に対する抵抗をテストするための、適切で実用的な試験機構は、下記の例において記述される。
【００３５】
よって、せん断剥離に対する当該改良された抵抗に対して重要なことは、本発明の織物は、図４，５に対して議論された織りタイプの捲縮縦糸フィラメント６１〜６４および無捲縮縦糸フィラメント４の両方を含むが、図１〜３に対して議論されたタイプの交互に絡んでいる如何なる捲縮縦糸フィラメントを含まない、ということである。
【００３６】
前述の考察に従って、本発明の織物は、図４に示すように、本質的に互いに並行して走っており、上記距離Ｄだけ互いに離隔している、無捲縮第三横糸フィラメント５１７〜５２４の第三の層（Ｃ）を任意に含み得る。連続する更なるフィラメント対５０９／５１７，５１０／５１８，５１１／５１９，５１２／５２０，５１３／５２１，５１４／５２２，５１５／５２３，５１６／５２４を形成するために、第二の無捲縮横糸フィラメント（５０９，５１０，５１１，５１２，５１３，５１４，５１５，５１６，５１７の各々）の各々に対して、対応する無捲縮第三横糸フィラメント５１７，５１８，５１９，５２０，５２１，５２２，５２３，５２４が各々存在する（逆の場合も同じ）。所定の第二の無捲縮横糸フィラメント５０９，５１０，５１１，５１２，５１３，５１４，５１５，５１６，５１７の各々を含む、連続する更なるフィラメント対の各々は、上記表１により例示されているように、同じ第二の無捲縮横糸フィラメント５０９，５１０，５１１，５１２，５１３，５１４，５１５，５１６，５１７の各々を含む、連続するフィラメント対のように、同じ指標Ｎで指定することができる。よって、捲縮縦糸フィラメント６１〜６４に対して上記で議論された織りタイプｃ１〜ｃ４の一つを有する、捲縮の更なる縦糸フィラメント７１〜７４が存在する。しかしながら、これらの上記織りの説明において、更なる捲縮縦糸フィラメント７１〜７４に対する織りタイプの記載を得るために、「第一の無捲縮横糸フィラメント」に対する如何なる言及は、「第二の無捲縮横糸フィラメント」に対する言及により置換される必要があり、「第二の無捲縮横糸フィラメント」に対する如何なる言及は、「第三の無捲縮横糸フィラメント」に対する言及により置換される必要がある。
【００３７】
本発明の織物に対して、上記織りタイプｃ１とｃ２の捲縮縦糸フィラメントは、常に、対でおよび互いに直ぐに隣接して現れ、上記織りタイプｃ３とｃ４の捲縮縦糸フィラメントは、常に、対でおよび互いに直ぐに隣接して現れる、ということが好ましい。本発明の織物に対して、捲縮縦糸フィラメント６１〜６４および無捲縮縦糸フィラメント４は、横糸方向に、繰り返し単位で、存在するということがより好ましい。ここで、捲縮縦糸フィラメント６１（織りタイプｃ１と共に）、捲縮縦糸フィラメント６２（織りタイプｃ２と共に）、捲縮縦糸フィラメント６３（織りタイプｃ３と共に）、捲縮縦糸フィラメント６４（織りタイプｃ４と共に）、および無捲縮縦糸フィラメント４が、横糸方向に配置された当該順序は、常に同じである。仮に、無捲縮横糸フィラメント５１７〜５２４の第三の層Ｃが存在するなら、そのとき、更なる捲縮縦糸フィラメント７１〜７４および更なる無捲縮縦糸フィラメント８が、繰り返し単位で、存在するということが好ましい。ここで、捲縮の更なる縦糸フィラメント７１（織りタイプｃ１と共に）、捲縮の更なる縦糸フィラメント７２（織りタイプｃ２と共に）、捲縮の更なる縦糸フィラメント７３（織りタイプｃ３と共に）、捲縮の更なる縦糸フィラメント７４（織りタイプｃ４と共に）、および無捲縮の更なる縦糸フィラメント８が現れる当該順序は、常に同じであり、捲縮縦糸フィラメント６１〜６４および無捲縮縦糸フィラメント４の繰り返し単位の範囲での順序と同じである。
【００３８】
織物の好ましい一実施の形態において、無捲縮縦糸フィラメント４に対する捲縮縦糸フィラメント６１〜６４の上記比は、４：１であってもよい。仮に、これらの縦糸フィラメントが、繰り返し単位で生じるなら、これらの繰り返し単位でのフィラメントの順序が常に同じである場合には、例となる当該順序（フィラメント番号および、適用できる場合には、丸括弧内の織りタイプ）は、６１（ｃ１）−６２（ｃ２）−４−６３（ｃ３）−６４（ｃ４）または、これのあらゆる循回置換である。類似的に、仮に、更なる無捲縮横糸フィラメント７１〜７４、更なる捲縮縦糸フィラメント５１７〜５２４、および更なる無捲縮縦糸フィラメント８の第三の層Ｃが存在するなら、これらのフィラメントの順序は、従って、７１（ｃ１）−７２（ｃ２）−８−７３（ｃ３）−７４（ｃ４）または、上記巡回置換に対応するこれの循回置換である。
【００３９】
織物の他の好ましい実施の形態において、無捲縮縦糸フィラメント４に対する捲縮縦糸フィラメント６１〜６４の上記比は、１２：１であってもよい。仮に、これらの縦糸フィラメントが、繰り返し単位で生じるなら、これらの繰り返し単位でのフィラメントの順序が常に同じである場合には、例となる当該順序（フィラメント番号および、適用できる場合には、丸括弧内の織りタイプ）は、６３（ｃ３）−６４（ｃ４）−６１（ｃ１）−６２（ｃ２）−６３（ｃ３）−６４（ｃ４）−４−６１（ｃ１）−６２（ｃ２）−６３（ｃ３）−６４（ｃ４）−６１（ｃ１）−６２（ｃ２）または、これのあらゆる循回置換である。類似的に、仮に、更なる無捲縮横糸フィラメント７１〜７４、更なる捲縮縦糸フィラメント５１７〜５２４、および更なる無捲縮縦糸フィラメント８の第三の層Ｃが存在するなら、これらのフィラメントの順序は、従って、７３（ｃ３）−７４（ｃ４）−７１（ｃ１）−７２（ｃ２）−７３（ｃ３）−７４（ｃ４）−８−７１（ｃ１）−７２（ｃ２）−７３（ｃ３）−７４（ｃ４）−７１（ｃ１）−７２（ｃ２）または、上記巡回置換に対応するこれの循回置換である。
【００４０】
仮に、縦糸フィラメントが繰り返し単位で生じるなら、これらの繰り返し単位でのフィラメントの順序が常に同じであり、また帯電防止フィラメントも存在する場合には、好ましくは、繰り返し単位内で同じ位置に、これらの帯電防止フィラメントは再び常に含まれる。それとは別に、繰り返し単位でのそれらの数および位置は、任意である。好ましくは、繰り返し単位当たり、一つの当該帯電防止フィラメントが存在する。
【００４１】
全ての無捲縮横糸フィラメント５０１〜５２４は単フィラメントであり、より好ましくは、当該単フィラメントは、０．０５〜２ｍｍの範囲において直径を有し、好ましくは０．２５〜０．４５ｍｍである、ということが、本発明の織物に対して望ましい。無捲縮横糸フィラメントは、好ましくは、たとえばPETなどのポリエステルから成る。無捲縮横糸フィラメントのタイターは、好ましくは、６７０〜２１００ｄｔｅｘの範囲である。
【００４２】
全ての捲縮縦糸フィラメント６１〜６４，７１〜７４は、複フィラメント、紡績糸、または、一般的に知られている「コアスピニング」処理により互いに紡いだ、複フィラメント糸とステイプルファイバとの組み合わせである、ということが、本発明の織物に対して望ましい。好ましくは、当該捲縮縦糸フィラメントは、コットン、ジュート、麻、またはセルロースに基づく繊維などの、自然繊維を有さない。当該自然繊維がなくても、含侵は、本発明の織物に対して、十分に付着する。捲縮縦糸フィラメントは、好ましくは、ＰＥＴなどのポリエステルから成る。捲縮縦糸フィラメントのタイターは、特にＰＥＴなどのポリエステルから成る場合には、好ましくは、５００〜２０００ｄｔｅｘの範囲にある。また望ましくは、捲縮縦糸フィラメントの引っ張り強さは、１５〜２５０ｃＮ／ｔｅｘの範囲であることが好ましく、より好ましくは１５〜４０ｃＮ／ｔｅｘの範囲であり、最も好ましくは２０〜３０ｃＮ／ｔｅｘの範囲である。また望ましくは、熱収縮（１８０℃、２分間の加熱下における長さ減少のパーセンチュアル）は、０．５〜１５％の範囲であり、より好ましくは５〜１５％であり、最も好ましくは８〜１２％である。また望ましくは、捲縮縦糸が紡績糸である場合には、当該捲縮縦糸は、０〜４００の範囲内である、メートル当たりの巻数を有することが好ましく、より好ましくは２５０〜４００であり、最も好ましくは３００〜４００である。
【００４３】
全ての無捲縮縦糸フィラメント４，８は、複フィラメントであること、または、平行に配設され、互いに直隣接している、複数の当該複フィラメント（たとえば３〜８の当該複フィラメント）である、ということが、本発明の織物に対して望ましい。無捲縮縦糸フィラメントは、好ましくは、ポリエステルから、特にＰＲＴまたはアラミドから成る。無捲縮縦糸フィラメントのタイター（または、複数の複フィラメントが存在する場合には、全ての複フィラメントのタイターの合計）は、好ましくは、５００〜５０００ｄｔｅｘの範囲にある。より好ましくは、無捲縮縦糸フィラメントが、ＰＥＴなどのポリエステルからなる場合には、それらのタイター（または、複数の複フィラメントが存在する場合には、全ての複フィラメントのタイターの合計）は、５５０〜２０００ｄｔｅｘの範囲にあり、それらがアラミドである場合には、そのタイターは、より好ましくは、４４０〜３５００ｄｔｅｘの範囲にある。また望ましくは、無捲縮縦糸フィラメントの引っ張り強さ（または、複数の複フィラメントが存在する場合には、当該複数の全体の引っ張り強さ）は、１５〜２５０ｃＮ／ｔｅｘの範囲であることが好ましく、より好ましくは３０〜１００ｃＮ／ｔｅｘであり、最も好ましくは６０〜８０ｃＮ／ｔｅｘである。また望ましくは、それらの熱収縮（１８０℃、２分間の加熱下における長さ減少のパーセンチュアル）は、０．５〜１５％の範囲であり、より好ましくは０．５〜５％であり、最も好ましくは１〜２％である。また望ましくは、無捲縮縦糸複フィラメントは、好ましくは、ＳやＺのねじれを有していてもよく、好ましくは０〜４００の範囲であるメートル当たりの巻数を有し、より好ましくは５０〜３００であり、最も好ましくは７０〜１４０である。
【００４４】
発明の織物は、先行技術で知られているように、選択的に、捲縮帯電防止フィラメントをさらに含んでいてもよい。これらの捲縮帯電防止フィラメントは、上記で例示した織りタイプｃ１〜ｃ４の一つを有する。これらの帯電防止フィラメントは、好ましくは、たとえばカーボンファイバーの紡績糸であり、または、付着、コート、または埋め込まれた金属導電体を有する、導電性のある、ポリエステル、コットン、ナイロンまたはアラミドファイバである。当該導電性のある繊維は、それ自体従来のものである。捲縮帯電防止フィラメントの引っ張り強さは、１５〜２５０ｃＮ／ｔｅｘの範囲にあることが好ましく、より好ましくは１５〜４０ｃＮ／ｔｅｘであり、最も好ましくは２０〜３０ｃＮ／ｔｅｘである。また望ましくは、それらの熱収縮（１８０℃、２分間の加熱下における長さ減少のパーセンチュアル）は、０．５〜１５％の範囲であり、より好ましくは５〜１５％であり、最も好ましくは８〜１２％である。また望ましくは、捲縮帯電防止フィラメントは、好ましくは、ＳやＺのねじれを有していてもよく、好ましくは０〜４００の範囲であるメートル当たりの巻数を有し、より好ましくは１００〜４００である。より望ましくは、４つの連続する無捲縮縦糸複フィラメント毎により分けられた、ちょうと一つの捲縮帯電防止フィラメントが存在する。
【００４５】
上記で述べたように、本発明の織物を提供することにより、および、たとえば溶解、コーティング、艶出し、ロートキュア（rotocure）などの標準的な工程に従って、これを含侵することにより、エラストマー（ゴム）、熱可塑性物質、または熱可塑性エラストマーの含侵と共に、本発明のベルトが作られる。「含侵」によりとは、ベルトの上面および底面から突出しているフィラメントセグメントがない状態で、織物が完全に含侵内に埋め込まれることを、意味する。「含侵」は、ベルトは、含侵のみからなり、またベルトの上面および底面を各々提供している、上層およびカバー層を有していてもよい、ということも意味していてもよい。一つの好ましい実施の形態において、上層は比較的厚く、たとえばベルト全体厚さの約１０〜３０％であり、底層は比較的薄く、たとえばベルト全体厚さの約１〜５％である。当該好ましい実施の形態において、上層の上面は、ものが運ばれる場所であり、底層の底面は、支持部および／またはローラと接触する場所である。支持部および／またはローラと接触するとき、薄い底層は、含侵材料の摩耗を最小化し、これは、上面と底面との間でせん断があるときに、利点となる。他の好ましい実施の形態において、上層および底層の両方は、比較的に厚く、たとえばベルト全体の厚さの約１０〜３０％であり、またそのとき、上層および底層の何れかは、ものを運ぶまたは支持部および／ローラと接触するのに、役立つことができる。より好ましくは、上層および底層の両方は、同じ厚さを有する。上層または底層の一つがかなりひどく摩耗した場合に、上記によりベルトの方向を逆にすることができ、よって、ベルトのサービス寿命が延びる。
【００４６】
含侵としてのエラストマー（ゴム）は、好ましくは、自然ゴム、ポリイソプレン、ポリブタジエン、スチレンブタジエンゴム（ＳＢＲ）、ニトリル・ブタジエン・ゴム（ＮＢＲ）、エチレンクロロプレンゴム（ＥＰＤＭ）、およびアクリル酸ゴムから、選択されてもよい。加硫されていないまたは架橋された状態で、それは織物内に含侵され、そしてその後、慣例的な手順に従って、加硫されまたは架橋されることが、望ましい。
【００４７】
含侵としての熱可塑性物質は、好ましくは、熱可塑性ポリオレフィン（たとえば、ポリエチレンまたはポリプロピレン）、実質的にランダムなエチレン／Ｃ３−１２−α−オレフィン共重合体（１−プロペン、１−ブテン、１−ペンテン、１−ヘキセン、および１−オクテンである、α−オレフィンの例）、熱可塑性ポリアミド、エチレン−酢酸ビニル共重合体ケン化物、ポリ（ビニルアセテート）、およびＰＶＣから成るグループから、選択されてもよい。
【００４８】
含侵としての熱可塑性エラストマーは、好ましくは、熱可塑性エラストマリックブロック共重合体（たとえば、スチレンブロック共重合体、特にスチレン・ブタジエン・スチレン、スチレン・イソプレン・スチレン、スチレン−エチレン／ブチレン−スチレン、およびスチレン−エチレン／プロピレン−スチレンブロック共重合体）、中密度ポリエチレンのハードブロックおよびエチレン／α−オレフィン共重合体のソフトブロックの共重合体、熱可塑性ポリウレタン樹脂（たとえば、ポリエステルジオールまたはジイソシアネートを有するポリエステルジオール）、ポリエーテル−／エステルブロックアミド、および熱可塑性エラストマティクイオノマーから、選択されてもよい。
【００４９】
含侵は、好ましくは熱可塑性エラストマーから成り、より好ましくはＴＰＵから成る。適切なＴＰＵは、ハードブロックセグメントを含むジイソシアネートをポリエステルジオールソフトブロックセグメントと反応させるによって、得ることができる。好ましくは、付着促進剤の助けなしに、含有は、織物に適用される。すなわち、含侵前の発明となる織物と含侵組成物それ自身との両方は、当該付着促進剤を有さない。当該含侵促進剤がない場合でも、含侵は、本発明の織物に付着する。好ましくは有さない、代表的な通例の付着促進剤は、架橋剤を含む、ハロゲン化ポリマー、特に塩素化ポリオレフィンである。
【００５０】
本発明のベルトは、その上面および／または底面上において、溶剤に対する耐性を向上させる、または抗菌剤を含む、通例のコーティングにより、選択的に被覆されてもよい。
【００５１】
図７は、無捲縮縦糸フィラメント４、第一の無捲縮横糸フィラメント５０１〜５０８、および第二の無捲縮横糸フィラメント５０９〜５１６を切り裂いた、ベルトの長手方向に沿った、本発明の織物を含む本発明のベルトの断面図である。ベルトの長手方向は、本発明の目的のためのものであり、ベルトの走行方向であるとも考えられる。したがって、（捲縮縦糸フィラメント６１〜６４に沿った）織物の縦糸方向は、ベルトの長手方向に一致する。第一の無捲縮横糸フィラメント５０１〜５０８および第二の無捲縮横糸フィラメント５０９〜５１６は、ポリエステルから成る単フィラメントであり、例示された実施の形態において、０．２５〜０．４５ｍｍの厚さを有する。典型的には、無捲縮縦糸フィラメント４は、ポリエステルまたはより好ましくはアラミドから成る、複フィラメントである。例示された実施の形態において、無捲縮縦糸フィラメント４は、４４０〜３５００ｄｔｅｘの単一のアラミド複フィラメントであるか、または、平行におよび互いに直隣接して配列された、複数（たとえば３〜８）の当該複フィラメントである。典型的には、捲縮縦糸フィラメント６１〜６４は、ポリエステルから成る複フィラメントであり、さらに例示された実施の形態において、５５０〜２０００ｄｔｅｘのタイターを有する。典型的に、無捲縮縦糸フィラメント４当たり、４又は１２の捲縮縦糸フィラメント６１〜６４が存在する。ここで、１２：１である後者の比率は、互いに平行および直隣接して配列された複数のフィラメントである、上記実施の形態の無捲縮縦糸フィラメント４に対して、特に適用される。本発明の当該ベルトは、典型的に、１〜３ｍｍの範囲にある全体厚さを、有する。二つの矢印は、ベルトの上サイド９およびベルトの底サイド１０上に作用し、さらにベルト内部でのせん断を引き起こす、摩擦力の反対方向を示す。これは、当該ベルトの本発明に係る適用において典型的に生じる、せん断である。当該ベルトは、熱可塑性物質または熱可塑性エラストマー、特にＴＰＵから成る（たとえば、Ｌｕｂｒｉｚｏｌ’ｓ  Ｅｓｔａｎｅ（登録商標）  ＴＰＵタイプ）、含侵１１を有する。当該代表的な含侵コンベアベルトは、軽量コンベアベルトの一例として、考えられる。
【００５２】
ベルトの長手方向におけるベルトの上面と底面との間におけるせん断が発生し又は発生することが予期される場合における、本発明のベルトの例となる使用を、これから、記載する。
【００５３】
最初の当該使用は、食品加工処理である。運転中に、上面に沿ってすれるナイフを用いて、ベルトの上面を、破片、ダストまたは汚れから、間欠的に清浄されることがある。当該すれるナイフは、ベルト上において、せん断を与える。
【００５４】
第二の当該使用は、ランニングマシーンにおけるものである。ベルトが、固定された支持板上を走行することがある。当該支持板上に存するベルトの部分上を走るときに、ランニングマシーン上で運動中のランナーが、自身の足により、ベルトの上面を加速する。固定された板上に存するベルトの底サイドと、ランナーの足により加速されるベルトの上サイドとの間において、せん断が生じる。
【００５５】
第三の当該使用は、郵便仕分け機械におけるものである。固定された支持と共同することにより、または駆動していないベルトと共同することにより、１通のメールを運ぶ、駆動したベルトが存在する。固定された支持は、まったく動かない。したがって、駆動しているベルトにより運ばれる間に、当該１通のメールは、ブレーキング作用（つまり、せん断）を、駆動しているベルトの上面に生じさせる。同様に、運ばれる１通のメールにより、上面において、せん断が加速されるので、非駆動のベルトにおいてもせん断が生じる。当該メール仕分け機械の詳細および上記二つのメールを運ぶ方法の詳細は、WO ２０１５／０１１０９０ Ａ１の図３〜５および関連する記載において開示されている。
【００５６】
図１−６を参照して上述されたように、せん断応力下における剥離耐性の向上に加えて、本発明のベルトは、いわゆる摩耗条件下、すなわち小さい直径を有する複数のプーリにおける曲げを伴う長期間サイクル下における、剥離耐性の向上も発揮する。これは、実験的に決定されており、また、図８，９を参照して、下記例において述べられる。
【００５７】
本発明は、これから、次の限定されない例により、説明される。
【００５８】
例
例１：摩耗条件下またはせん断応力下における、剥離耐性のための試験装置
【００５９】
当該試験装置により、主に摩耗条件下における（図８）または主にせん断条件下における（図９）、剥離に対する脆弱性をテストすることができる。両装置において、ベルトに凸曲げを与える、駆動プーリ１２およびアイドルプーリ１３，１４を少なくとも含むループにおいて、エンドレスベルト（発明または比較）は回転する。
【００６０】
摩耗条件下（図８）において、ベルトに凹み曲げを与えるアイドルプーリ１５が、さらに存在している。アイドルプーリ１３，１４，１５は、十分に小さい直径（典型的には、最大で３０〜４０ｍｍ）を有するので、これらの小さい直径のプーリの周りでの曲げの繰り返しにより、織物と含侵とに間の接点において疲労が引き起こされる。
【００６１】
二つの凸曲げプーリ１３，１４と一つの凹曲げプーリ１５を有することを説明することを目的とし、凸曲げ方向および凹曲げ方向の両方において、同じ摩耗効果を有するために、前者二つのプーリの直径よりも小さい後者のプーリの直径を選択することが可能である。
【００６２】
しかしながら、せん断装置（図９）において、凹曲げブレーキングプーリが、さらに存する。当該プーリ１６は、軸１６１上において又はプーリ１６の表面上において奏されるブレーキングトルクＴＢ（Ｎｍ）により（図は、ブレーキングプーリ表面上で作用する、例となるシューブレーキを示す）、駆動プーリ１２により奏される駆動トルクＴＤ（Ｎｍ）を中和する。ブレーキングトルクＴＢが、ベルトの外側の（移送）面上で作用する一方で、駆動トルクＴＤは、ベルトの内側（プーリ）面上で作用する。これら二つのトルク、つまり、駆動トルクＴＤおよびブレーキングトルクＴＢは、反対方向において、ベルトの縦力において生じ、よって、ベルトにおいてせん断が生じる。ベルトのルーピングを維持するために、ＴＤは、ＴＢよりも大きくなければならない。さらに、ベルト表面とプーリ表面との間における摩擦係数、ベルト内部の力（ＴＤ、ＴＢ、Ｆｗにより生じる）、および駆動プーリ１２とブレーキングプーリ１６に渡りベルトがスイープする角度は、これら二つのプーリの何れか上におけるスリップが生じないようなものである、ことが必須である。しかしながら、このことは、Ｅｙｔｅｌｗｅｉｎ式に関して、または実験により、簡単に決定することができる。
【００６３】
図９は、反時計回りに回転する、駆動プーリ１２およびブレーキングプーリ１６を示しており、よって、δにより指定される、反対方向の上記力およびせん断は、図に示すように、ベルトループの右側において、主に生じる。
【００６４】
駆動プーリ１２およびブレーキングプーリ１６が時計回りに回転する場合には、反対方向の力およびせん断は、ベルトループの左側において、主に生じる。
【００６５】
図９のせん断装置において、プーリ上における曲げによる摩耗効果を最小にするために、全てのプーリは、十分に大きな直径（典型的には、少なくとも１００ｍｍ、好ましくは１３０ｍｍ以上）を有している。
【００６６】
図８，９の両方の装置において、凹曲げプーリ（アイドルプーリ１５およびブレーキングプーリ１６）は、軸１５１または軸１６１上に各々配置されており、これらは、垂直方向に動かされることができ（図８，９の両方における両矢印）、適切な緊張力Ｆｗにより、ベルトに必要な張力を与えることができる。Ｆｗ（Ｎ）は、次式により計算される。
Ｆｗ＝２×ｋ１％×ｂ×ε０
ここで、ｋ１％は、ベルト幅単位当たりの、１％の伸長に達するために必要な張力（Ｎ／ｍｍ）であり、ＥＮ  ＩＳＯ  ２１１８１：２０１３（軽いコンベアベルト―緩和された弾性係数の決定）に従った緩和の後に決定される。
ｋ１％は、
図８の摩耗装置において、循環前のオープンベルトについて決定され；
図９のせん断装置において、当該試験装置における１００００回循環だけエンドレスタイプで走行し続けた後に、再オープンベルトにおいて決定され；
ｂは、ベルトの幅（ｍｍ）であり、任意に選択できるが、典型的には１０〜５０ｍｍの範囲内に存し；
ε０は、緩和後の試験装置において意図されたベルト伸長（％）であり、一般的に０．５％である。
【００６７】
Ｆｗは、たとえば、カウンタウェイトの手段により、またはスプリングスケールの手段により、軸１５１又は軸１６１に対して垂直に印加する。
【００６８】
例２：摩耗条件下における、剥離耐性ための、本発明のベルトおよび従来のベルトの比較試験
【００６９】
図４のものと同様の織物構成を有する本発明のベルトと、平織りＰＥＴの二つの個別の層を有する、コードＥＭＢ−１２ＥＭＣＨ下で出願人により市場に出された従来技術とを、比較した。摩耗条件下における剥離脆弱性に対する本発明のベルトの向上を示すために、試験装置は、図８のものと同様であった。ベルトおよび試験装置のパラメータを、次の表３に示す。
表３
2020507693.tif 000010
【００７０】
二つのベルトの評価は、以下の通りである。
―本発明のベルト：テスト後に含侵の剥離はなかった。フィンガエンド接続の外側であろうとまたはフィンガエンド領域であろうと、ベルトの二つのサイドのうちの何れかにおいて、視認できるクラップまたは分裂は、なかった。試験前後で、ダブル層織物から含侵層を剥離することは、可能ではなかった；ダブル織物に対する含侵の付着は、含侵層自身における付着よりも、常に高かった。
−従来技術のベルト：試験後に、ベルトは、長手方向および／または幅方向におけるクラックおよび分裂を含む、いくつかのタイプの欠陥をしめした（フィンガエンド領域の外側および内側の両方）。織物から含侵層を剥離することは、可能であった。試験前において、含侵を剥離するために必要な力は、ベルト幅のｃｍ当たり３０〜５０Ｎの範囲であり、試験後において、当該必要な力は、ベルトの幅のｃｍ当たり１０Ｎより小さい値まで下がった。時折、二つの個々の織物を、互いに剥離させることができた。
【図１】
2020507693.tif 000011
【図２】
2020507693.tif 000012
【図３】
2020507693.tif 000013
【図４】
2020507693.tif 000014
【図５】
2020507693.tif 000015
【図６】
2020507693.tif 000016
【図７】
2020507693.tif 000017
【図８】
2020507693.tif 000018
【図９】
2020507693.tif 000019
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
ａ）０．０５〜２ｍｍの範囲にある直径を有し、本質的に互いに平行に走っており、互いに距離Ｄだけ隔てられている、第一の無捲縮横糸ポリエステル単フィラメント（５０１〜５０８）の第一の層（Ａ）と、
ｂ）０．０５〜２ｍｍの範囲にある直径を有し、本質的に互いに平行に走っており、互いに前記距離Ｄだけ隔てられている、第二の無捲縮横糸ポリエステル単フィラメント（５０９〜５１６）の第二の層（Ｂ）と、
ここで、連続するフィラメント対（５０１／５０９，５０２／５１０，５０３／５１１，５０４／５１２，５０５／５１３，５０６／５１４，５０７／５１５，５０８／５１６）を形成するために、前記第一の無捲縮横糸ポリエステル単フィラメント（５０１〜５０８）の各々に対して、一つの対応する第二の無捲縮横糸ポリエステル単フィラメント（５０９〜５１６）が存在しており、逆もまた同様であり、各当該連続するフィラメント対は、唯一のおよび昇順の整数指標Ｎで指定され、
ｃ）１５〜４０ｃＮ／ｔｅｘの範囲にある引張強さ、および、織りタイプｃ１〜ｃ４の一つを有する捲縮縦糸フィラメント（６１〜６４）と：
ｃ１−（Ｎ ｍｏｄ ４）＝０を満たす指標Ｎを有する全てのフィラメント対（５０２／５１０，５０６／５１４）の第一の無捲縮横糸ポリエステル単フィラメント（５０２，５０６）周りで絡み、ここで、当該指標Ｎは、ＮＡとして指定され；（Ｎ ｍｏｄ ４）＝１を満たす指標Ｎを有する全てのフィラメント対（５０３／５１１，５０７／５１５）の、第一の無捲縮横糸ポリエステル単フィラメント（５０３，５０７）と第二の無捲縮横糸ポリエステル単フィラメント（５１１，５１５）との間を通り、ここで、当該指標Ｎは、ＮＢとして指定され；（Ｎ ｍｏｄ ４）＝２を満たす指標Ｎを有する全てのフィラメント対（５０４／５１２，５０８／５１６）の第二の無捲縮横糸ポリエステル単フィラメント（５１２，５１６）周りで絡み、ここで、当該指標Ｎは、Ｎｃとして指定され；および、（Ｎ ｍｏｄ ４）＝３を満たす指標Ｎを有する全てのフィラメント対（５０１／５０９，５０５／５１３）の、第一の無捲縮横糸ポリエステル単フィラメント（５０１，５０５）と第二の無捲縮横糸ポリエステル単フィラメント（５０９，５１３）との間を通り、ここで、当該指標Ｎは、ＮＤとして指定され；
または、
ｃ２−前記指標ＮＡを有する全てのフィラメント対の第二の無捲縮横糸ポリエステル単フィラメント（５１０，５１４）周りで絡み；前記指標ＮＢを有する全てのフィラメント対（５０３／５１１，５０７／５１５）の、第一の無捲縮横糸ポリエステル単フィラメント（５０３，５０７）と第二の無捲縮横糸ポリエステル単フィラメント（５１１，５１５）との間を通り；前記指標Ｎｃを有する全てのフィラメント対（５０４／５１２，５０８／５１６）の第一の無捲縮横糸ポリエステル単フィラメント（５０４，５０８）周りで絡み；および、前記指標ＮＤを有する全てのフィラメント対（５０１／５０９，５０５／５１３）の、第一の無捲縮横糸ポリエステル単フィラメントと第二の無捲縮横糸ポリエステル単フィラメントとの間を通り；
または、
ｃ３−前記指標ＮＡを有する全てのフィラメント対（５０２／５１０，５０６／５１４）の、第一の無捲縮横糸ポリエステル単フィラメント（５０２，５０６）と第二の無捲縮横糸ポリエステル単フィラメント（５１０，５１４）との間を通り；前記指標ＮＢを有する全てのフィラメント対（５０３／５１１，５０７／５１５）の第一の無捲縮横糸ポリエステル単フィラメント（５０３，５０７）周りで絡み；前記指標Ｎｃを有する全てのフィラメント対（５０４／５１２，５０８／５１６）の、第一の無捲縮横糸ポリエステル単フィラメント（５０４，５０８）と第二の無捲縮横糸ポリエステル単フィラメント（５１２，５１６）との間を通り；および、前記指標ＮDを有する全てのフィラメント対（５０１／５０９，５０５／５１３）の第二の無捲縮横糸ポリエステル単フィラメント（５０９，５１３）周りで絡み； 
または、
ｃ４−前記指標ＮＡを有する全てのフィラメント対（５０２／５１０，５０６／５１４）の、第一の無捲縮横糸ポリエステル単フィラメント（５０２，５０６）と第二の無捲縮横糸ポリエステル単フィラメント（５１０，５１４）との間を通り；前記指標ＮＢを有する全てのフィラメント対（５０３／５１１，５０７／５１５）の第二の無捲縮横糸ポリエステル単フィラメント（５１１，５１５）周りで絡み；前記指標Ｎｃを有する全てのフィラメント対（５０４／５１２，５０８／５１６）の、第一の無捲縮横糸ポリエステル単フィラメント（５０４，５０８）と第二の無捲縮横糸ポリエステル単フィラメント（５１２，５１６）との間を通り；および、前記指標ＮDを有する全てのフィラメント対（５０１／５０９，５０５／５１３）の第一の無捲縮横糸ポリエステル単フィラメント（５０１，５０５）周りで絡み；
ｄ）３０〜１００ｃＮ／ｔｅｘの範囲にある引張強さを有し、全てのフィラメント対（５０１／５０９，５０２／５１０，５０３／５１１，５０４／５１２，５０５／５１３，５０６／５１４，５０７／５１５，５０８／５１６）の、第一の無捲縮横糸ポリエステル単フィラメント（５０１〜５０８）と第二の無捲縮横糸ポリエステル単フィラメント（５０９〜５１６）との間を通る、無捲縮縦糸フィラメント（４）とを、備え、
無捲縮縦糸フィラメントｄ）（４）に対する捲縮縦糸フィラメントｃ）（６１〜６４）の数値比率は、４：１〜１２：１の範囲にあり、
前記織物は、交互の態様で、第一の無捲縮横糸フィラメント（５０１〜５０８）および第二の無捲縮横糸フィラメント（５０９〜５１６）周りで絡む、捲縮縦糸フィラメントを有さない、
織物。
【請求項２】
請求項１で定義された織りタイプｃ１（６１）および織りタイプｃ２（６２）の前記捲縮縦糸フィラメントは、常に対で存在しており、かつ互いに直隣接しており、
請求項１で定義された織りタイプｃ３（６３）および織りタイプｃ４（６４）の前記捲縮縦糸フィラメントは、常に対で存在しており、かつ互いに直隣接している、
請求項１に記載の織物。
【請求項３】
前記捲縮縦糸フィラメントｃ）（６１，６２，６３，６４）と前記無捲縮縦糸フィラメントｄ）（４）とが、横糸方向において、繰り返し単位で配置されており、
当該繰り返し単位において、上記織りタイプｃ１（６１），ｃ２（６２），ｃ３（６３），ｃ４（６４）の前記無捲縮縦糸フィラメントｄ）（４）および前記捲縮縦糸フィラメントが、横糸方向に配置される順序は、常に同じである、
請求項１又は請求項２に記載の織物。
【請求項４】
第一の無捲縮横糸ポリエステル単フィラメントａ）（５０１〜５０８）、第二の無捲縮横糸ポリエステル単フィラメントｂ）（５０９〜５１６）、捲縮縦糸フィラメントｃ）（６１〜６４）、および無捲縮縦糸フィラメントｄ）（４）から成る、
請求項１乃至請求項３の何れか１項に記載の織物。
【請求項５】
ｅ）請求項１で定義された織りタイプｃ１、ｃ２、ｃ３、またはｃ４を有する、捲縮の帯電防止フィラメントを、さらに備える、
請求項１乃至請求項４の何れか１項に記載の織物。
【請求項６】
全ての捲縮の帯電防止フィラメントは、同じ織りタイプを有する、
請求項５に記載の織物。
【請求項７】
第一の無捲縮横糸ポリエステル単フィラメントａ）（５０１〜５０８）、第二の無捲縮横糸ポリエステル単フィラメントｂ）（５０９〜５１６）、捲縮縦糸フィラメントｃ）（６１〜６４）、無捲縮縦糸フィラメントｄ）（４）、および捲縮の帯電防止フィラメントから成る、
請求項６に記載の織物。
【請求項８】
前記捲縮縦糸フィラメントｃ）（６１〜６４）、前記無捲縮縦糸フィラメントｄ）（４）、および前記捲縮の帯電防止フィラメントは、横糸方向において、繰り返し単位で配置されており、
当該繰り返し単位において、無捲縮縦糸フィラメントｄ）（４）、織りタイプｃ１（６１），ｃ２（６２），ｃ３（６３），ｃ４（６４）の捲縮縦糸フィラメント、および帯電防止フィラメントが、横糸方向に配置される順序は、常に同じである、
請求項６または請求項７に記載の織物。
【請求項９】
上面（９）および底面（１０）を有するベルトであって、
前記ベルトは、
請求項１乃至請求項８の何れか１項に記載の織物を備え、
前記織物は、
当該織物に含まれる如何なる縦糸フィラメント（４、８、６１〜６４、７１〜７４）が、前記ベルトの長手方向に移動するように、方向づけされ、
前記織物は、
エラストマー、熱可塑性物質、または熱可塑性エラストマーの含侵（１１）により、含侵される、
ベルト。
【請求項１０】
前記含侵（１１）は、熱可塑性エラストマーを有する、
請求項９に記載のベルト。
【請求項１１】
前記熱可塑性エラストマーは、ＴＰＵである、
請求項１０に記載のベルト。
【請求項１２】
搬送適用における、請求項９乃至請求項１１の何れか１項に記載のベルトの使用であって、
前記ベルトの上面（９）および底面（１０）との間における、前記ベルトの長手方向における、せん断が生じる、または生じることが予期される、
ベルトの使用。
【国際調査報告】
2020507693.tif 000020
2020507693.tif 000021